Brevet FR2537165A1 — publié le 19840608

La présente invention concerne les réflecteurs colorés en aluminium utilisés pour obtenir des faisceaux lumineux dirigés, ces réflecteurs ayant pc effet de modifier la couleur de la lumière émise par la source, qui, après réflexion sur la surface active, permet d'obtenir un faisceau projeté teinté. Dans les procédés connus, le réflecteur est coloré au moyen de coloran chimiques dont l'inconvénient principal est le manque de stabilité à la chalet et au rayonnement intense de la source. Ainsi, la coloration se modifie et s'a plus ou moins rapidement avant de disparaitre compiétement. L'invention permet de remédier à ces inconvénients, par l'utilisation effets directs de coloration, produits au début d l'electrolyse de l'aluminiu Le traitement des réflecteurs consiste à obtenir une surface d'aspect culaire par écrêtement (brillantage). Le principe de fonctionnement est celui d'une électrolyse classique où pièce à traiter, qui constitue l'anode, baigne dans la solution électrolytique dans laquelle on fait circuler un courant de forte intensité entre l'electrode positive que constitue la pièce et la cathode (électrode négative) immergée ég; ment dans la solution. La coloration s'effectue donc dans un bain électrolytique normal, mais avec un temps d'action réduit, par rapport au traitment normal de brillantage incolor. Ce temps est d'ailleurs fonction des paramètres tels que la températu et la concetration du bain électrolytique, l'intensité du courant ETC... Dans le cas de'l'invention, la couche oxydée est de très faible épaisse et se mesure en millimicrons (10 9)/màeors que la couche normale se mesure en microns (10 6mètres). En oxydation faible, on obtient une surface spéculaire de teinte unie (vert, bleu, rose) ou irisée avec une ou deux couleurs dominantes (variant selc la durée du traitement). Ces teintes sont déterminées à partir d'appréciationS visuelles et condi tionneés par les différents paramètres, elles apparaissent dans les tons chauds froids (selon les effets recherchés). En application, la surface irisée devra fournir la couleur dominante souhaitée. Ainsi, lorsque la source 1 est positionnée au foyer F d'un tel réfle teur 2, on observe les différentes colorations ils i2, or, l'incidence prédéter minée des rayons réfléchis, indique l'orientation de la teinte dominante qui de se situer dans la direction du faisceau projeté 3. La présente invention trouve son application dans tous les systèmes d'éclairage par projecteur et lampes à faisceau dirigé par réflecteur miroité ayant pour but d'améliorer le rendu de couleurs, soit en soutenant davantage les teintes chaudes ou froides, même si ses teintes n'ont pas de lien avec la sensibilité chromatique, elles influent cependant psycologiquement par les effets et i'ambiance lumineuse qu'elles produisent. REVENDICATIONS 1/ Obtention de faisceaux de lumière teintée par procédé de coloration électrochimique direct des miroirs réflecteurs (2) en aluminium, caractérisé en ce pue 1 coloration des réflecteurs est obtenue directement par le traitment de brillantage électrochimique des pièces, la coloration se manifestant dans la première phase d'uneélectrolyse normale, laquelle est conditionnée, d'une part, par un temps de traitement déterminé dans une fourchette restreinte, et d'autre part, par les paramètres de bain, tels que la température, la concentration et l'intensité du courant circulant entre l'anode que constitue la pièce à traiter, et la cathode immergées dans la solution électrolytique. 2/ Procédé selon rèvendication 1, caractérisé en ce que la couche oxydée de très faible épaisseur résulte d'un temps d'action déterminé jusqu'à obtention de la couleur désirée. 3/ Procédé selon les revendications 1 et 2, caractérisé en ce qu'en agissant sur les différents paramètres du bain, et en particulier sur la durée du traite ment, on obtient une surface de teinte uniforme ou irisée. 4/ Procédé selon la revendication 3, caractérisé en ce que la teinte dominante est orientée dans la direction du faisceau lumineux projeté (3).